(57)【特許請求の範囲】
【請求項１】
エチレン酢酸ビニル共重合体、有機過酸化物、及びエポキシ化脂肪酸エステル化合物を含み、
前記エポキシ化脂肪酸エステル化合物の含有量が、エチレン酢酸ビニル共重合体１００質量部に対して、０．１〜１４質量部であり、かつ
前記エチレン酢酸ビニル共重合体における酢酸ビニルの含有量が、エチレン酢酸ビニル共重合体１００質量部に対して２０〜３５質量部であることを特徴とする接着シート。
【請求項２】
前記エポキシ化脂肪酸エステル化合物が、下記式（１）
【化１】
0005563987.tif 000005
（式中、Ｒ1及びＲ3は直鎖状又は分岐状のアルキル基を表し、Ｒ2は直鎖状又は分岐状のアルキレン基を表す）で示されることを特徴とする請求項１に記載の接着シート。
【請求項３】
前記有機過酸化物の含有量が、エチレン酢酸ビニル共重合体１００質量部に対して、０．１〜２．５質量部であることを特徴とする請求項１又は２に記載の接着シート。
【請求項４】
表面側透明保護部材と裏面側保護部材との間に封止膜を介在させ、架橋一体化させることにより太陽電池用セルを封止してなる太陽電池であって、
前記封止膜が、請求項１〜３のいずれか１項に記載の接着シートであることを特徴とする太陽電池。
【発明の詳細な説明】
【技術分野】
【０００１】
本発明は、エチレン酢酸ビニル共重合体を主成分とし、黄変の防止により優れた耐久性を有する接着シートに関する。
【背景技術】
【０００２】
近年、資源の有効利用や環境汚染の防止等の面から、太陽光を直接電気エネルギーに変換する太陽電池が注目され、開発が進められている。【０００３】
太陽電池は、一般に、図１に示すように、ガラス基板などからなる表面側透明保護部材１１、表面側封止膜１３Ａ、シリコン発電素子などの太陽電池用セル１４、裏面側封止膜１３Ｂ、及び裏面側保護部材（バックカバー）１２をこの順で積層し、減圧で脱気した後、加熱加圧して表面側封止膜１３Ａ及び裏面側封止膜１３Ｂを架橋硬化させて接着一体化することにより製造される。従来の太陽電池では、高い電気出力を得るために、複数の太陽電池用セル１４を接続して用いられている。したがって、太陽電池用セル１４間の絶縁性を確保するために、絶縁性のある封止膜１３Ａ、１３Ｂを用いて太陽電池用セルを封止している。【０００４】
表面側および裏面側に用いられる封止膜としては、安価であり高い透明性を有することからエチレン酢酸ビニル共重合体（ＥＶＡ）を含む接着シートが好ましく用いられている。また、膜強度や耐久性を向上させるために、接着シートにエチレン酢酸ビニル共重合体の他に有機過酸化物などの架橋剤を用いて架橋密度を向上させている。【０００５】
上記太陽電池においては、太陽電池に入射した光をできるだけ効率よく太陽電池用セル内に取り込めるようにすることが発電効率の向上の点から強く望まれている。したがって、封止膜は、できるだけ高い透明性を有し、入射した太陽光を吸収したり、反射したりすることが無く、太陽光のほとんどを透過させるものが望ましい。【０００６】
しかしながら、従来の太陽電池を長期にわたって使用すると、ＥＶＡが酸化劣化して、接着シートが黄色に変色する場合があった。このようなＥＶＡの酸化劣化は、特に、高温環境下や紫外線照射下で促進される。接着シートが黄変すると、太陽電池の発電性能が低下するだけでなく、意匠性も低下する。【０００７】
このようなＥＶＡの酸化劣化は、架橋剤が起因していると考えられている。したがって、従来では、架橋剤の種類による黄変の違いを検討し、特定の架橋剤を使用することが行われている。例えば、特許文献１では、アルキル−３，３−ジ（ｔｅｒｔ−ブチルパーオキシ）ブチレートを架橋剤として使用した接着シートが開示されている。さらに、ＥＶＡの劣化をより高く抑制するために、ヒンダードフェノール系、ホスファイト系の酸化防止剤も用いられている。
【先行技術文献】
【特許文献】
【０００８】
【特許文献１】特開平０６−３２２３３４号公報
【発明の概要】
【発明が解決しようとする課題】
【０００９】
本発明者のさらなる検討によれば、酸化防止剤が添加された接着シートでは、酸化防止剤自体も紫外線の照射などにより経時的に劣化し、接着シートの黄変を招く場合があった。太陽電池には、幅広い研究開発が行われているが、普及を促進させるためには、さらに長い期間に亘って高い発電性能及び外観意匠性を維持できることが必要とされている。【００１０】
したがって、本発明の目的は、黄変の防止により耐久性がさらに向上された接着シートを提供することである。
【課題を解決するための手段】
【００１１】
本発明は、エチレン酢酸ビニル共重合体、有機過酸化物、及びエポキシ化脂肪酸エステル化合物を含み、
前記エポキシ化脂肪酸エステル化合物の含有量が、エチレン酢酸ビニル共重合体１００質量部に対して、０．１〜１４質量部であり、かつ
前記エチレン酢酸ビニル共重合体における酢酸ビニルの含有量が、エチレン酢酸ビニル共重合体１００質量部に対して２０〜３５質量部であることを特徴とする接着シートにより上記課題を解決する。
【発明の効果】
【００１２】
エポキシ化脂肪酸エステル化合物は、紫外線による劣化が極めて低く、さらにＥＶＡの酸化劣化を高く抑制することができる。したがって、このようなエポキシ化脂肪酸エステル化合物を特定量含む接着シートは、特に高温環境下や紫外線照射下であっても、黄変による劣化が高く抑制され、優れた耐久性を有する。さらに、前記接着シートによれば、長期間に亘り優れた発電性能及び外観意匠性を維持することが可能な太陽電池を提供することができる。
【図面の簡単な説明】
【００１３】
【図１】一般的な太陽電池の説明図である。
【図２】実施例で作製した黄変度試験用モジュールの断面図である。
【発明を実施するための形態】
【００１４】
本発明の接着シートは、基本成分として、エチレン酢酸ビニル共重合体、有機過酸化物、及びエポキシ化脂肪酸エステル化合物を含む。
【００１５】
接着シートにおけるエポキシ化脂肪酸エステル化合物の含有量は、０．１〜１４質量部、好ましくは０．１〜１０質量部、より好ましくは０．３〜１０質量部である。このような含有量であれば、成形加工性に優れ、優れた耐久性を有する接着シートを得ることができる。さらに、上記含有量であれば、接着シート表面にエポキシ化脂肪酸エステル化合物がしみ出すブリードアウトの発生が抑制され、優れた接着性を長期間に亘り維持することができる。
【００１６】
エポキシ化脂肪酸エステル化合物は、不飽和結合を有する脂肪酸と、脂肪族一価アルコールとを反応させて得られるエステルをエポキシ化したものが挙げられる。エポキシ化脂肪酸エステル化合物として特に好ましくは、下記式（１）
【００１７】
【化１】
0005563987.tif 000002
【００１８】
（式中、Ｒ1及びＲ3は直鎖状又は分岐状のアルキル基を表し、Ｒ2は直鎖状又は分岐状のアルキレン基を表す）で示されるものが挙げられる。
【００１９】
式（１）におけるＲ1及びＲ3は、直鎖状又は分岐状のアルキル基である。前記アルキル基としては、炭素原子数１〜２４、特に１〜１８のアルキル基が好ましい。具体的には、メチル基、エチル基、プロピル基、ブチル基、ペンチル基、ヘキシル基、ヘプチル基、オクチル基、ノニル基、デシル基などの直鎖状アルキル基；イソプロピル基、ｓ−ブチル基、ｔ−ブチル基、ネオペンチル基、１−エチルプロピル基、２−エチルヘキシル基などの分岐状アルキル基などが挙げられる。
【００２０】
Ｒ1としては、オクチル基、ドデシル基が特に好ましく挙げられる。Ｒ3としては、イソブチル基、２−エチルヘキシル基が特に好ましく挙げられる。
【００２１】
式（１）におけるＲ2は、直鎖状又は分岐状のアルキレン基である。前記アルキレン基としては、炭素原子数１〜２４、特に１〜１８のアルキレン基が好ましい。具体的には、メチレン基、エチレン基、ｎ−プロピレン基、イソプロピレン基、ｎ−ブチレン基、イソブチレン基、ｓｅｃ−ブチレン基、ｔｅｒｔ−ブチル基、ｎ−ペンチレン基、ｉｓｏ−アミレン基、ｔｅｒｔ−ペンチレン基、ネオペンチレン基、ｎ−へキシレン基、４−メチルペンチレン基、１，３−ジメチルブチレン基、３，３−ジメチルブチレン基、ｎ−ヘプチレン基、１−メチルヘキシレン基、３−メチルヘキシレン基、４−メチルヘキシレン基、５−メチルヘキシレン基、１−エチルペンチレン基、１−（ｎ−プロピル）ブチレン基、１，１−ジメチルペンチレン基、１，４−ジメチルペンチレン基、１，１−ジエチルプロピレン基、１，３，３−トリメチルブチレン基、１−エチル−２，２−ジメチルプロピレン基、ｎ−オクチレン基、２−エチルヘキシレン基、１−メチルヘプチレン基、２−メチルヘプチレン基、５−メチルヘプチレン基、１−プロピルペンチレン基、２−プロピルペンチレン基、１，１−ジメチルヘキシレン基、１，４−ジメチルヘキシレン基、１，５−ジメチルヘキシレン基、１−エチル−１−メチルペンチレン基、１−エチル−４−メチルペンチレン基、１，１，４−トリメチルペンチレン基、２，４，４−トリメチルペンチレン基、１−イソプロピル−１，２−ジメチルプロピレン基、１，１，３，３−テトラメチルブチレン基、ｎ−ノニレン基、１−メチルオクチレン基、６−メチルオクチレン基、１−エチルヘプチレン基、１−（ｎ−ブチル）ペンチレン基、４−メチル−１−（ｎ−プロピル）ペンチレン基、１，５，５−トリメチルヘキシレン基、１，１，５−トリメチルヘキシレン基、ｎ−デシレン基、１−メチルノニレン基、１−エチルオクチレン基、１−（ｎ−ブチル）ヘキシレン基、１，１−ジメチルオクチレン基、３，７−ジメチルオクチレン基、ｎ−ウンデシレン基、１−メチルデシレン基、１−エチルノニレン基、ｎ−ドデシレン基、１−メチルウンデシレン基、ｎ−トリデシレン基、ｎ−テトラデシレン基、１−メチルトリデシレン基、ｎ−ペンタデシレン基、ｎ−ヘキサデシレン基、ｎ−ヘプタデシレン基、ｎ−オクタデシレン基、ｎ−ノナデシレン基、またはｎ−エイコシレン基などが挙げられる。
【００２２】
Ｒ2としては、１−エチルペンチレン基が特に好ましく挙げられる。
【００２３】
エポキシ化脂肪酸エステル化合物として、具体的には、ソブチル３−オクチルオキシラン−２−オクタネート、イソブチル３−ドデシルオキシラン−２−オクタネート、及び２−エチルヘキシル３−オクチルオキシラン−２−オクタネートが特に好ましく挙げられる。
【００２４】
本発明の接着シートは、エチレン酢酸ビニル共重合体を含む。エチレン酢酸ビニル共重合体における酢酸ビニルの含有量は、前記エチレン酢酸ビニル共重合体１００質量部に対して２０〜３５質量部、さらに２２〜３０質量部、特に２４〜２８質量部とするのが好ましい。このようなエチレン酢酸ビニル共重合体はエポキシ化脂肪酸エステル化合物と均一に混合することができ、成形性に優れる接着シートを得ることができる。
【００２５】
本発明の接着シートは、架橋剤として有機過酸化物を含む。これにより、ＥＶＡの架橋硬化膜を得ることができ、太陽電池の封止性、耐久性を高めることができる。
【００２６】
前記有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００２７】
前記有機過酸化物としては、樹脂の加工温度・貯蔵安定性の観点から例えば、ｔ−ブチルパーオキシイソプロピルカーボネート、ｔ−ブチルパーオキシ−２−エチルヘキシルカーボネート、２，５−ジメチルヘキサン−２，５−ジハイドロパーオキサイド、２，５−ジメチル−２，５−ビス（ｔ−ブチルパーオキシ）ヘキサン、ジ−ｔ−ヘキシルパーオキサイド、ｔ−ブチルクミルパーオキサイド、ジ−ｔ−ブチルパーオキサイド、２，５−ジメチル−２，５−ジ（ｔ−ブチルパーオキシ）ヘキサン、ジクミルパーオキサイド、α，α’−ビス（ｔ−ブチルパーオキシイソプロピル）ベンゼン、ｎ−ブチル−４，４−ビス（ｔ−ブチルパーオキシ）バレレート、２，２−ビス（ｔ−ブチルパーオキシ）ブタン、１，１−ビス（ｔ−ブチルパーオキシ）シクロヘキサン、１，１−ビス（ｔ−ブチルパーオキシ）トリメチルシクロヘキサン、１，１−ビス（ｔ−ブチルパーオキシ）−３，３，５−トリメチルシクロヘキサン、ｔ−ブチルパーオキシベンゾエート、ベンゾイルパーオキサイド、ｔ−ブチルパーオキシアセテート、メチルエチルケトンパーオキサイド、２，５−ジメチル−２，５−ビス（ｔ−ブチルパーオキシ）−３，３，５−トリメチルシクロヘキサン、１，１−ビス（ｔ−ブチルパーオキシ）シクロヘキサン、メチルエチルケトンパーオキサイド、２，５−ジメチルヘキシル−２，５−ビスパーオキシベンゾエート、ｔ−ブチルハイドロパーオキサイド、ｐ−メンタンハイドロパーオキサイド、ｐ−クロロベンゾイルパーオキサイド、ヒドロキシヘプチルパーオキサイド、クロロヘキサノンパーオキサイド、オクタノイルパーオキサイド、デカノイルパーオキサイド、ラウロイルパーオキサイド、クミルパーオキシオクトエート、コハク酸パーオキサイド、アセチルパーオキサイド、ｔ−ブチルパーオキシ（２−エチルヘキサノエート）、ｍ−トルオイルパーオキサイド、ｔ−ブチルパーオキシイソブチレーオ及び２，４−ジクロロベンゾイルパーオキサイドを挙げることができる。有機過酸化物は一種単独で使用してもよく、二種以上を組み合わせて使用しても良い。
【００２８】
有機過酸化物としては、ジアルキルパーオキサイド系有機過酸化物を用いるのが好ましい。このような有機過酸化物は、紫外線や熱などのエネルギーが加わっても容易には分解しないため、得られる太陽電池用封止膜の耐久性をさらに向上させることができる。
【００２９】
ジアルキルパーオキサイド系有機過酸化物としては、α，α’−ビス（ｔ−ブチルパーオキシイソプロピル）ベンゼン、ジクミルパーオキサイド、ジ−ｔ−ヘキシルパーオキサイド、２，５−ジメチル−２，５−ジ（ｔ−ブチルパーオキシ）へキサン、ｔ−ブチルクミルパーオキサイド及びジ−ｔ−ブチルパーオキサイドが挙げられる。
【００３０】
接着シートにおける有機過酸化物の含有量は、エチレン酢酸ビニル共重合体１００質量部に対して、好ましくは０．１〜２．５質量部、より好ましくは０．５〜２．０質量部である。有機過酸化物の含有量が上記範囲内であれば、ＥＶＡを高く架橋させることができ、接着シートの耐久性を向上させることができる。
【００３１】
本発明の接着シートは、さらに架橋助剤を含むのが好ましい。架橋助剤は、ＥＶＡのゲル分率を向上させ、封止性、耐久性を向上させることができる。この目的に供される架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００３２】
接着シートにおける架橋助剤の含有量は、ＥＶＡ１００質量部に対して、好ましくは５質量部以下、より好ましくは０．１〜２．０質量部である。
【００３３】
接着シートは、種々の物性（機械的強度、接着性、透明性等の光学的特性、耐熱性、耐光性、架橋速度等）の改良あるいは調整、特に機械的強度の改良のため、必要に応じて、可塑剤、接着向上剤、アクリロキシ基含有化合物、メタクリロキシ基含有化合物などをさらに含んでいてもよい。
【００３４】
前記可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジヘプタノエート、トリエチレングリコールジペラルゴネートを挙げることができる。可塑剤は一種用いてもよく、二種以上組み合わせて使用しても良い。可塑剤の含有量は、ＥＶＡ１００質量部に対して５質量部以下の範囲が好ましい。
【００３５】
前記接着向上剤は、シランカップリング剤を用いることができる。これにより、優れた接着力を有する接着シートを形成することが可能となる。前記シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。また前記接着向上剤の含有量は、ＥＶＡ１００質量部に対して５質量部以下であることが好ましい。
【００３６】
前記アクリロキシ基含有化合物及び前記メタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、２−ヒドロキシエチル基、３−ヒドロキシプロピル基、３−クロロ−２−ヒドロキシプオピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００３７】
アクリロキシ基含有化合物及びメタクリロキシ基含有化合物は、それぞれＥＶＡ１００質量部に対してそれぞれ一般に０．５〜５．０質量部、特に１．０〜４．０質量部含まれていることが好ましい。
【００３８】
さらに、本発明の接着シートは、光安定剤、老化防止剤などの各種添加剤を含んでいてもよい。接着シートが光安定剤を含むことによって、照射された光などの影響によってＥＶＡが劣化し、接着シートが黄変するのを抑制することができる。前記光安定剤としてはヒンダードアミン系と呼ばれる光安定剤を用いることが好ましく、例えば、ＬＡ−５２、ＬＡ−５７、ＬＡ−６２、ＬＡ−６３ＬＡ−６３ｐ、ＬＡ−６７、ＬＡ−６８（いずれも（株）ＡＤＥＫＡ製）、Ｔｉｎｕｖｉｎ７４４、Ｔｉｎｕｖｉｎ  ７７０、Ｔｉｎｕｖｉｎ  ７６５、Ｔｉｎｕｖｉｎ１４４、Ｔｉｎｕｖｉｎ  ６２２ＬＤ、ＣＨＩＭＡＳＳＯＲＢ  ９４４ＬＤ（いずれもチバ・スペシャリティ・ケミカルズ（株）社製）、ＵＶ−３０３４（Ｂ．Ｆ．グッドリッチ社製）等を挙げることができる。なお、上記光安定剤は、単独で使用しても、２種以上組み合わせて用いてもよく、その配合量は、ＥＶＡ１００質量部に対して０．０１〜５質量部であることが好ましい。
【００３９】
前記老化防止剤としては、例えばＮ，Ｎ'−ヘキサン−１，６−ジイルビス〔３−（３，５−ジ−ｔｅｒｔ−ブチル−４−ヒドロキシフェニル）プロピオナミド〕等のヒンダードフェノール系酸化防止剤、リン系熱安定剤、ラクトン系熱安定剤、ビタミンＥ系熱安定剤、イオウ系熱安定剤等が挙げられる。
【００４０】
接着シートの厚さは、特に制限されないが、５０μｍ〜２ｍｍの範囲であればよい。
【００４１】
上述した本発明の接着シートを形成するには、公知の方法に準じて行えばよい。例えば、ＥＶＡ、有機過酸化物、及びエポキシ化脂肪酸エステル化合物など、上述した各種成分を含む組成物を、通常の押出成形、又はカレンダ成形（カレンダリング）等により成形してシート状物を得る方法により製造することができる。また、前記組成物を溶剤に溶解させ、この溶液を適当な塗布機（コーター）で適当な支持体上に塗布、乾燥して塗膜を形成することによりシート状物を得ることもできる。押出成形等を用いて加熱圧延することによって成膜する場合、加熱は一般に５０〜９０℃の範囲である。
【００４２】
本発明の接着シートは、高温環境下や紫外線照射下などの過酷な環境下で長期間に亘り、黄変による劣化が高く抑制され、優れた耐久性を有する。さらに、前記接着シートは、プラスチック基材やガラス基材などの透明基材に対して優れた接着性を示す。このような接着シートの用途としては、太陽電池用封止膜、合わせガラス用中間膜、光学フィルタ用接着膜などが挙げられる。なかでも、本発明の接着シートは、太陽電池用封止膜として用いられるのが特に好ましい。
【００４３】
本発明の接着シートを用いた太陽電池の構造は、特に制限されないが、表面側透明保護部材と裏面側保護部材との間に、前記太陽電池用封止膜として接着シートを介在させて架橋一体化させることにより発電素子を封止させた構造などが挙げられる。
【００４４】
前記太陽電池において、発電素子を十分に封止するには、図１に示すように表面側透明保護部材１１、表面側封止膜１３Ａ、発電素子１４、裏面側封止膜１３Ｂ及び裏面側保護部材１２を積層し、加熱加圧など常法に従って、封止膜を架橋硬化させればよい。
【００４５】
前記加熱加圧するには、例えば、前記積層体を、真空ラミネータで温度１３５〜１８０℃、さらに１４０〜１８０℃、特に１５５〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜および裏面側封止膜に含まれるＥＶＡを架橋させることにより、表面側封止膜および裏面側封止膜を介して、表面側透明保護部材、裏面側透明部材、および発電素子を一体化させて、発電素子を封止することができる。
【００４６】
なお、本発明において、太陽電池セルの光が照射される側を「表面側」と称し、太陽電池セルの受光面とは反対面側を「裏面側」と称する。
【００４７】
上述した本発明の太陽電池用封止膜は、表面側封止膜及び裏面側封止膜の少なくとも裏一方に用いられるのが好ましく、表面側封止膜及び裏面側封止膜の双方に用いられるのが特に好ましい。
【００４８】
本発明の太陽電池に使用される表面側透明保護部材は、通常珪酸塩ガラスなどのガラス基板であるのがよい。ガラス基板の厚さは、０．１〜１０ｍｍが一般的であり、０．３〜５ｍｍが好ましい。ガラス基板は、一般に、化学的に、或いは熱的に強化させたものであってもよい。
【００４９】
本発明で使用される裏面側保護部材は、ＰＥＴなどのプラスチックフィルムであるが、耐熱性、耐湿熱性を考慮してフッ化ポリエチレンフィルム、特にフッ化ポリエチレンフィルム／Ａｌ／フッ化ポリエチレンフィルムをこの順で積層させたフィルムが好ましい。
【００５０】
なお、本発明の太陽電池は、上述した通り、表面側および裏面側に用いられる封止膜に特徴を有する。したがって、表面側透明保護部材、裏面側保護部材、および発電素子などの前記封止膜以外の部材については、従来公知の太陽電池と同様の構成を有していればよく、特に制限されない。
【実施例】
【００５１】
以下、本発明を実施例により説明する。本発明は、以下の実施例により制限されるものではない。【００５２】
（実施例１）
下記の配合を原料としてカレンダ成形法により接着シート（厚さ１．０ｍｍ）を製膜した。なお、配合物の混練は８０℃で１５分行い、またカレンダロールの温度は８０℃、加工速度は５ｍ／分であった。【００５３】
配合：
ＥＶＡ（ＥＶＡ１００質量部に対する酢酸ビニル含有量２６質量部、東ソー株式会社製  ウルトラセン６３４）；１００質量部、
架橋剤（２，５−ジメチル−２，５−ビス（ｔ−ブチルパーオキシ）ヘキサン）；１．５質量部、
エポキシ化脂肪酸エステル化合物（１）（エポキシ化菜種脂肪酸イソブチル；商品名  アデカサイザーＤ５５、株式会社ＡＤＥＫＡ製）；１０．０質量部。【００５４】
（実施例２〜７）
実施例２〜７では、エポキシ化脂肪酸エステル化合物（１）の配合量を、それぞれ５．０質量部、２．０質量部、１．４質量部、１．０質量部、０．３質量部、及び０．１質量部とした以外は、実施例１と同様に実施して接着シートを作製した。【００５５】
（実施例８）
実施例８では、エポキシ化脂肪酸エステル化合物（１）に換えて、エポキシ化脂肪酸エステル化合物（２）（エポキシ化菜種脂肪酸；商品名  アデカサイザーＤ１７８、株式会社ＡＤＥＫＡ製）を２．０質量部用いた以外は、実施例１と同様に実施して接着シートを作製した。【００５６】
（実施例９）
実施例９では、エポキシ化脂肪酸エステル化合物（１）に換えて、エポキシ化脂肪酸エステル化合物（３）（エポキシ化菜種脂肪酸２−エチルヘキシル；商品名  アデカサイザーＤ３２、株式会社ＡＤＥＫＡ製）を２．０質量部用いた以外は、実施例１と同様に実施して接着シートを作製した。【００５７】
（比較例１）
エポキシ化脂肪酸エステル化合物（１）を使用しなかった以外は実施例１と同様に実施して接着シートを作製した。【００５８】
（比較例２〜４）
比較例２〜４では、エポキシ化脂肪酸エステル化合物（１）の配合量をそれぞれ１５質量部、０．０１質量部、及び０．０５質量部とした以外は実施例１と同様にして接着シートを作製した。【００５９】
なお、比較例２では、配合物の混練が困難であり成形できず、接着シートが得られなかった。【００６０】
（比較例５及び６）
比較例５及び６では、エポキシ化脂肪酸エステル化合物（１）に換えて、酸化防止剤（１）（ペンタエリスリトール＝テトラキス［３−３'，５'−ジ−ｔｅｒｔ−ブチル−４'−ヒドロキシフェニル）プロピオナート］、商品名アデカスタブＡ０−６０、株式会社ＡＤＥＫＡ製）をそれぞれ０．５質量部、及び２．０質量部用いた以外は、実施例１と同様に実施して接着シートを作製した。【００６１】
（比較例７及び８）
比較例７及び８では、エポキシ化脂肪酸エステル化合物（１）に換えて、酸化防止剤（２）（ジラウリルチオジプロピオン酸エステル、商品名アデカスタブＡ０−５０３、株式会社ＡＤＥＫＡ製）をそれぞれ０．５質量部、及び２．０質量部用いた以外は、実施例１と同様に実施して接着シートを作製した。【００６２】
（比較例９及び１０）
比較例９及び１０では、エポキシ化脂肪酸エステル化合物（１）に換えて、酸化防止剤（３）（ブチリデンビス［２−ｔｅｒｔ−ブチル−５−メチル−ｐ−フェニレン］−Ｐ，Ｐ，Ｐ'，Ｐ'−テトラトリデシルビス（ホスフィン）、商品名アデカスタブ２６０、株式会社ＡＤＥＫＡ製）をそれぞれ０．５質量部、及び２．０質量部用いた以外は、実施例１と同様に実施して接着シートを作製した。【００６３】
（評価）
実施例及び比較例で作製した接着シートについて、耐久試験後の黄色度を下記手順に従って評価した。【００６４】
（１）試験用モジュールの作製
上記で作製した接着シート２６を、図２に示すように、２枚のガラス板（厚さ３．０ｍｍ）２１の間に挟持した後、封止して、黄変度試験用モジュールを作製した。なお、前記封止は、ガラス板及び接着シートの積層体を、真空ラミネーターで９０℃、８分間、加熱加圧した後、オーブン中で１５５℃、４５分間、加熱することにより行った。【００６５】
（２）加熱後の黄色度の測定
上記で作製した試験用モジュールを、１２０℃に調整したオーブン内に２０００時間放置した。放置後の試験用モジュールの黄色度（ＹＩ）を、多光源分光測色計（ＪＩＳ  Ｋ  ７１０５準拠  ＳＭカラーコンピューター  スガ試験機株式社製）を使用して測定した。結果を表１及び２に示す。【００６６】
（３）紫外線照射後の黄色度の測定
上記で作製した試験用モジュールに、放射強度１０００Ｗ／ｍ2（アイスーパーＵＶ  岩崎電気株式会社製）で紫外線を３００時間放射した。放射後の試験用モジュールの黄色度（ＹＩ）を、多光源分光測色計（ＪＩＳ  Ｋ  ７１０５準拠  ＳＭカラーコンピューター  スガ試験機株式社製）を使用して測定した。結果を表１及び２に示す。【００６７】
【表１】
0005563987.tif 000003
【００６８】
【表２】
0005563987.tif 000004
【００６９】
表１及び表２から、実施例で作製した接着シートは、加熱後及び紫外線照射後の双方において黄色度が低く、耐久性が向上されていることがわかる。
【符号の説明】
【００７０】
１１    表面側透明保護部材、
１２    裏面側保護部材、
１３Ａ  表面側封止膜、
１３Ｂ  裏面側封止膜、
１４    太陽電池セル、
２１    ガラス板、
２６    封止膜。
【図１】
0005563987.tif 000006
【図２】
0005563987.tif 000007